Brevet FR3072961A1 (20190503)

REVENDICATIONS1. Composition réticulable de revêtement polyuréthane comprenant : une fraction polyol comprenant un polyol choisi parmi un polyester polyol, un polyéther polyol, un polycarbonate polyol ou un de leurs mélanges ; - une fraction polyisocyanate comprenant un polyisocyanate aliphatique ; - de l'isosorbide et - un solvant comprenant du diméthylisosorbide, la fraction polyol comprenant au moins un polyol ayant une fonctionnalité-OH strictement supérieure à 2 et/ou la fraction polyisocyanate comprenant au moins un polyisocyanate ayant une fonctionnalité -NCO strictement supérieure à\n<CLM>\1\t2. Composition selon la revendication 1, caractérisée en ce que la proportion de diméthylisosorbide dans le solvant est d'au moins 15% en poids, en particulier d'au moins 25% en poids, par rapport au poids total du solvant.\n<CLM>\1\tComposition selon la revendication 1 ou 2, caractérisée en ce que le solvant comprend en outre une cétone, un solvant hydrocarboné, un éther, un ester, un nitrile, une sulfone, le diméthylsulfoxyde, un composé aromatique ou un mélange de ceux-ci.\n<CLM>\1\tComposition selon l'une quelconque des revendications 1 à 3, caractérisée en ce que le revêtement polyuréthane obtenu par réticulation de la composition présente une seule température de transition vitreuse Tg, ladite Tg étant supérieure ou égale à 20°C, de préférence 27 supérieure ou égale à 25°C, plus préférentiellement supérieure ou égale à 30°C.\n<CLM>\1\tComposition selon l'une quelconque des revendications 1 à 4, caractérisée en ce que le ratio molaire de 5 l'ensemble des fonctions -OH de la fraction polyol et de l'isosorbide sur l'ensemble des fonctions -NCO de la fraction polyisocyanate est compris entre 0,8 et 1,2, de préférence compris entre 0,95 et 1,05.\n<CLM>\1\tComposition selon l'une quelconque des revendications 10 1 à 5, caractérisée en ce que le ratio molaire de l'ensemble des fonctions -OH de la fraction polyol sur l'ensemble des fonctions -OH de l'isosorbide est compris entre 0,2 et 2 ; de préférence compris entre 0,3 et 1, plus préférentiellement compris entre 0,4 à 0,6. 15\n<CLM>\1\tComposition selon l'une quelconque des revendications 1 à 6, caractérisée en ce que le polyol présente un poids moléculaire compris entre 400 et 4 000 g/mol, de préférence entre 500 et 2 000 g/mol et plus préférentiellement entre 600 et 1 500 g/mol. 20\n<CLM>\1\tComposition selon l'une quelconque des revendications 1 à 7, caractérisée en ce que le polyol est un diol ou un mélange de diols.\n<CLM>\1\tComposition selon l'une quelconque des revendications 1 à 8, caractérisée en ce que le polyol est choisi parmi 25 un polyéthylène glycol (PEG), un polypropylène glycol (PPG), un polytétraméthylène éther glycol (PTMEG), un poly(caprolactone) diol, ou un de leurs mélanges ; de préférence un PTMEG ; plus préférentiellement un PTMEG ayant un poids moléculaire de 250 g/mol à 3 000 g/mol, 30 plus particulièrement de 400 g/mol à 2 000 g/mol. 28\n<CLM>\1\tComposition selon l'une quelconque des revendications 1 à 9, caractérisée en ce que le polyisocyanate aliphatique présente une fonctionnalité -NCO strictement supérieure à 2, de préférence est choisi parmi un trimère 5 de pentaméthylène diisocyanate (t-PMDI), un trimère d'hexaméthylène diisocyanate (t-HDI), un trimère de diisocyanate d'isophorone (t-IPDI) ou un de leurs mélanges ; de préférence un trimère d'IPDI ou un trimère de PMDI. 10\n<CLM>\1\tComposition selon l'une quelconque des revendications 1 à 10, caractérisée en ce que la fraction polyisocyanate comprend en outre un diisocyanate aliphatique ; de préférence choisi parmi le pentaméthylène diisocyanate (PDI), l'hexaméthylène diisocyanate (HDI), le 15 diisocyanate d'isophorone (IPDI), le méthylène dicyclohexyl diisocyanate (HMDI ou MDI hydrogéné), ou un de leurs mélanges ; plus préférentiellement l'IPDI.\n<CLM>\1\tComposition selon l'une quelconque des revendications 1 à 11, caractérisée en ce que la fraction polyisocyanate 20 comprend au moins 5% molaire rapporté aux fonctions -NCO, en particulier au moins 10% molaire rapporté aux fonctions -NCO, plus particulièrement au moins 15% molaire rapporté aux fonctions -NCO, de polyisocyanate aliphatique. 25\n<CLM>\1\tComposition selon l'une quelconque des revendications 1 à 12, caractérisée en ce que la fraction polyisocyanate comprend : - 0 à 40% molaire rapporté aux fonctions -NCO de polyisocyanate aliphatique; et 30 - 60 à 100% molaire rapporté aux fonctions -NCO de diisocyanate aliphatique. 29\n<CLM>\1\tComposition selon l'une quelconque des revendications 1 à 4, caractérisée en ce qu'elle comprend en outre un catalyseur, un agent d'étalement, un inhibiteur de polymérisation, un tensioactif, un antioxydant, un 5 pigment ou colorant, un absorbeur de lumière, un stabilisant, un agent de coalescence, un additif de régulation de la rhéologie, un opacifiant, un additif de protection thermique ou ultra-violet, un agent antistatique, un agent antibactérien, anti-salissure ou anti- 10 fongique.\n<CLM>\1\tUtilisation du diméthylisosorbide comme promoteur de compatibilisation d'un mélange comprenant de l'isosorbide et un polyisocyanate aliphatique.\n<CLM>\1\tProcédé de fabrication d'un revêtement polyuréthane 15 sur un substrat comprenant les étapes suivantes : (1) Le mélange d'isosorbide, d'une fraction polyol comprenant un polyol choisi parmi un polyester polyol, un polyéther polyol un polycarbonate polyol ou un de leurs mélanges et d'une fraction polyisocyanate comprenant un 20 polyisocyanate aliphatique en présence d'un solvant, la fraction polyol comprenant au moins un polyol ayant une fonctionnalité-OH strictement supérieure à 2 et/ou la fraction polyisocyanate comprenant au moins un polyisocyanate ayant une fonctionnalité -NCO strictement 25 supérieure à 2; puis (2) le dépôt sur le substrat d'une couche du mélange obtenu à l'étape (1), puis (3) La réticulation de la couche appliquée à l'étape (2); 30 caractérisé en ce que le solvant comprend du diméthylisosorbide. 30\n<CLM>\1\tRevêtement polyuréthane susceptible d'être obtenu par le procédé tel que défini dans la revendication 16.